(57)【要約】      （修正有）【課題】十分な耐食性を有する希土類磁石及びその製造方法を提供すること。【解決手段】希土類元素を含有する磁石素体を熱処理して、当該磁石素体の表面上に保護層を形成する希土類磁石の製造方法であって、磁石素体を覆い希土類元素を含有する第一の層及び当該第一の層を覆い希土類元素を実質的に含有しない第二の層を保護層が有するように、酸化性ガスを含有する酸化性雰囲気中で、酸化性ガス分圧、処理温度及び処理時間のうちの少なくとも１つの条件を調整して、磁石素体を熱処理することを特徴とする希土類磁石の製造方法。【選択図】図２
2006210864.tif 000002
【特許請求の範囲】
【請求項１】
希土類元素を含有する磁石素体を熱処理して、当該磁石素体の表面上に保護層を形成する希土類磁石の製造方法であって、
前記磁石素体を覆い希土類元素を含有する第一の層及び当該第一の層を覆い希土類元素を実質的に含有しない第二の層を前記保護層が有するように、酸化性ガスを含有する酸化性雰囲気中で、酸化性ガス分圧、処理温度及び処理時間のうちの少なくとも１つの条件を調整して、前記磁石素体を熱処理することを特徴とする希土類磁石の製造方法。
【請求項２】
希土類元素を含有する磁石素体を熱処理して、当該磁石素体の表面上に保護層を形成する希土類磁石の製造方法であって、
前記磁石素体を覆い希土類元素を含有する第一の層及び当該第一の層を覆い当該第一の層よりも希土類元素の含有量が少ない第二の層を前記保護層が有するように、酸化性ガスを含有する酸化性雰囲気中で、酸化性ガス分圧、処理温度及び処理時間のうちの少なくとも１つの条件を調整して、前記磁石素体を熱処理することを特徴とする希土類磁石の製造方法。
【請求項３】
前記磁石素体を、前記熱処理の前段において酸洗浄することを特徴とする請求項１又は２に記載の希土類磁石の製造方法。
【請求項４】
前記酸化性雰囲気を、水蒸気分圧が１０〜２０００ｈＰａである水蒸気雰囲気とすることを特徴とする請求項１〜３のうちの何れか一項に記載の希土類磁石の製造方法。
【請求項５】
前記処理時間を、１分〜２４時間とすることを特徴とする請求項１〜４のうちの何れか一項に記載の希土類磁石の製造方法。
【請求項６】
希土類元素を含有する磁石素体と、当該磁石素体の表面上に形成された保護層とを備え、
前記保護層が、前記磁石素体を覆い希土類元素を含有する第一の層及び当該第一の層を覆い希土類元素を実質的に含有しない第二の層を有するように、酸化性ガスを含有する酸化性雰囲気中で、酸化性ガス分圧、処理温度及び処理時間のうちの少なくとも１つの条件を調整して、前記磁石素体を熱処理することで形成されたものであることを特徴とする希土類磁石。
【請求項７】
希土類元素を含有する磁石素体と、当該磁石素体の表面上に形成された保護層とを備え、
前記保護層が、前記磁石素体を覆い希土類元素を含有する第一の層及び当該第一の層を覆い当該第一の層よりも希土類元素の含有量が少ない第二の層を前記保護層が有するように、酸化性ガスを含有する酸化性雰囲気中で、酸化性ガス分圧、処理温度及び処理時間のうちの少なくとも１つの条件を調整して、前記磁石素体を熱処理することで形成されたものであることを特徴とする希土類磁石。
【請求項８】
希土類元素を含有する磁石素体と、当該磁石素体の表面上に形成された保護層とを備え、
前記保護層が、酸素及び磁石素体由来の元素を含有し、前記磁石素体を覆い希土類元素を含有する第一の層及び当該第一の層を覆い希土類元素を実質的に含有しない第二の層を有することを特徴とする希土類磁石。
【請求項９】
希土類元素を含有する磁石素体と、当該磁石素体の表面上に形成された保護層とを備え、
前記保護層が、酸素及び前記磁石素体の主相を構成する元素を含有し、前記磁石素体を覆い希土類元素を含有する第一の層及び当該第一の層を覆い希土類元素を実質的に含有しない第二の層を有することを特徴とする希土類磁石。
【請求項１０】
前記磁石素体が、希土類元素及び希土類元素以外の遷移元素を含有し、
前記第一の層が、酸素、希土類元素及び希土類元素以外の遷移元素を含有し、
前記第二の層が、酸素及び希土類元素以外の遷移元素を含有し、且つ希土類元素を実質的に含有しないことを特徴とする請求項８又は９に記載の希土類磁石。
【請求項１１】
前記希土類元素がネオジムであり、前記第二の層がネオジムを実質的に含有しないことを特徴とする請求項８〜１０のうちの何れか一項に記載の希土類磁石。
【請求項１２】
希土類元素を含有する磁石素体と、当該磁石素体の表面上に形成された保護層とを備え、
前記保護層が、酸素及び磁石素体由来の元素を含有し、前記磁石素体を覆い希土類元素を含有する第一の層及び当該第一の層を覆い当該第一の層よりも希土類元素の含有量が少ない第二の層を有することを特徴とする希土類磁石。
【請求項１３】
希土類元素を含有する磁石素体と、当該磁石素体の表面上に形成された保護層とを備え、
前記保護層が、酸素及び前記磁石素体の主相を構成する元素を含有し、前記磁石素体を覆い希土類元素を含有する第一の層及び当該第一の層を覆い当該第一の層よりも希土類元素の含有量が少ない第二の層を有することを特徴とする希土類磁石。
【請求項１４】
前記磁石素体が、希土類元素及び希土類元素以外の遷移元素を含有し、
前記第一の層が、酸素、希土類元素及び希土類元素以外の遷移元素を含有し、
前記第二の層が、酸素及び希土類元素以外の遷移元素を含有し、且つ前記第一の層よりも希土類元素の含有量が少ないことを特徴とする請求項１２又は１３に記載の希土類磁石。
【請求項１５】
前記希土類元素がネオジムであり、前記第二の層が前記第一の層よりもネオジムの含有量が少ないことを特徴とする請求項１２〜１４のうちの何れか一項に記載の希土類磁石。
【請求項１６】
前記第一の層と前記第二の層との総膜厚が、０．１〜２０μｍであることを特徴とする請求項６〜１５のうちの何れか一項に記載の希土類磁石。
【請求項１７】
希土類元素を含有する磁石素体を熱処理して、当該磁石素体の表面上に保護層を形成する希土類磁石の製造方法であって、
前記磁石素体を酸洗浄する酸洗浄工程と、
前記酸洗浄後の磁石素体を、酸化性ガスを含有する酸化性雰囲気中で熱処理する熱処理工程と、
を有することを特徴とする希土類磁石の製造方法。
【請求項１８】
前記熱処理工程を、前記酸洗浄工程に続いて実施する請求項１７記載の希土類磁石の製造方法。
【請求項１９】
前記酸洗浄工程において、未加工部分を含む前記磁石素体を酸洗浄することを特徴とする請求項１７又は１８記載の希土類磁石の製造方法。
【発明の詳細な説明】
【技術分野】
【０００１】
本発明は、希土類磁石、特に表面上に保護層が形成された希土類磁石及びその製造方法に関するものである。
【背景技術】
【０００２】
近年、２５ＭＧＯｅ以上の高エネルギー積を示す永久磁石として、いわゆる希土類磁石（Ｒ−Ｆｅ−Ｂ系磁石；Ｒはネオジム（Ｎｄ）などの希土類元素を示す。以下、同様。）が開発されている。このような希土類磁石としては、例えば、特許文献１では焼結により形成されるものが、また特許文献２では高速急冷により形成されるものが開示されている。
【０００３】
この希土類磁石は高エネルギー積を示すものの、主成分として比較的容易に酸化される希土類元素及び鉄を含有するため耐食性が比較的低い。
【０００４】
このような希土類磁石の耐食性を改善することを目的として、保護層を形成することが提案されている。この中でも、特許文献３では、希土類磁石を酸化性雰囲気下にて２００〜５００℃で加熱することで、保護層を形成することが提案されている。
【０００５】
【特許文献１】特開昭５９−４６００８号公報
【特許文献２】特開昭６０−９８５２号公報
【特許文献３】特開平５−２２６１２９号公報
【発明の開示】
【発明が解決しようとする課題】
【０００６】
しかしながら、上記特許文献３には、酸化性雰囲気下において特定の温度で保護層を形成することが提案されてはいるものの、かかる文献には保護層を形成する際の条件をどのように調整するのかが具体的には開示されていない。そのため、希土類磁石を酸化性雰囲気下で熱処理した場合、希土類磁石の腐食を防止するための満足な保護層は形成できず、耐蝕試験において粉ふきや重量減少が生じるという問題があった。
【０００７】
そこで、本発明は上記事情を鑑みてなされたものであり、十分な耐食性を有する希土類磁石及びその製造方法を提供することを目的とする。
【課題を解決するための手段】
【０００８】
本発明者らは、十分な耐食性を有する希土類磁石を得るために鋭意研究した結果、酸化性雰囲気下において希土類磁石を熱処理して保護層を形成する場合に、希土類磁石の表面上に形成する酸化膜の構成を指標とすることで、希土類磁石の過度の腐食を抑制できると共に、上記課題が解決されることを見出し、本発明を完成するに至った。
【０００９】
すなわち、本発明の希土類磁石の製造方法は、希土類元素を含有する磁石素体を熱処理して、当該磁石素体の表面上に保護層を形成する希土類磁石の製造方法であって、磁石素体を覆い希土類元素を含有する第一の層及び当該第一の層を覆い希土類元素を実質的に含有しない第二の層を保護層が有するように、酸化性ガスを含有する酸化性雰囲気中で、酸化性ガス分圧、処理温度及び処理時間のうちの少なくとも１つの条件を調整して、磁石素体を熱処理することを特徴とする。なお、素体を加工する場合、熱処理される磁石素体は、実用形状に加工した後のものである。
【００１０】
また、本発明の希土類磁石は、希土類元素を含有する磁石素体と、当該磁石素体の表面上に形成された保護層とを備え、保護層が、磁石素体を覆い希土類元素を含有する第一の層及び当該第一の層を覆い希土類元素を実質的に含有しない第二の層を有するように、酸化性ガスを含有する酸化性雰囲気中で、酸化性ガス分圧、処理温度及び処理時間のうちの少なくとも１つの条件を調整して、磁石素体を熱処理することで形成されたものであることを特徴とする。
【００１１】
上記本発明の製造方法によれば、希土類磁石の表面上に形成する酸化膜の構成を指標とし、磁石素体を酸化性雰囲気下で熱処理する際の酸化性ガス分圧、処理温度及び処理時間のうちの少なくとも１つの条件を調整することで、希土類磁石が腐食し易い酸化性雰囲気において過度の腐食の発生を抑制できると共に、十分な耐食性を有する希土類磁石を得ることができる。
【００１２】
また、本発明の製造方法によれば、非常に簡易に且つ低コストで保護層を形成することができ、さらに均一な膜厚の保護層を形成でき、寸法精度に優れる希土類磁石を製造することができる。
【００１３】
また、本発明の製造方法においては、酸化性ガス分圧、処理温度及び処理時間を調整して磁石素体を熱処理することが好ましい。上記３つの条件を調整することで、より容易で確実に、十分な耐食性を有する希土類磁石を得ることができる。
【００１４】
本発明の製造方法により得られる希土類磁石が十分な耐食性を有する理由について、本発明者らは、以下のように推察している。すなわち、希土類磁石は、その構成元素として希土類元素を含有している。かかる希土類元素は、非常に酸化されやすく、酸性溶液に溶出しやすい。これに対し、本発明の製造方法により得られる希土類磁石は、保護層が磁石素体を覆い希土類元素を含有する第一の層、及び、当該第一の層を覆い希土類元素を実質的に含有しない第二の層を有するようになる。このように希土類磁石の表面が、希土類元素を実質的に含有しない第二の層によって覆われるため、保護層の安定性が向上し、これにより耐食性が向上するものと考えられる。また、上記特定の構成の保護層は、緻密な構成を有するようになるため、これによっても保護層の安定性が向上して耐食性が向上するものと考えられる。
【００１５】
また、本発明の他の希土類磁石の製造方法は、希土類元素を含有する磁石素体を熱処理して、当該磁石素体の表面上に保護層を形成する希土類磁石の製造方法であって、磁石素体を覆い希土類元素を含有する第一の層及び当該第一の層を覆い当該第一の層よりも希土類元素の含有量が少ない第二の層を保護層が有するように、酸化性ガスを含有する酸化性雰囲気中で、酸化性ガス分圧、処理温度及び処理時間のうちの少なくとも１つの条件を調整して、磁石素体を熱処理することを特徴としてもよい。このような製造方法によっても、十分な耐食性を有する希土類磁石を得ることができる。
【００１６】
このような製造方法により得られた希土類磁石は、希土類元素を含有する磁石素体と、当該磁石素体の表面上に形成された保護層とを備え、保護層が、磁石素体を覆い希土類元素を含有する第一の層及び当該第一の層を覆い当該第一の層よりも希土類元素の含有量が少ない第二の層を保護層が有するように、酸化性ガスを含有する酸化性雰囲気中で、酸化性ガス分圧、処理温度及び処理時間のうちの少なくとも１つの条件を調整して、磁石素体を熱処理することで形成されたものとなる。
【００１７】
上記製造方法により得られる希土類磁石が十分な耐食性を有する理由について、本発明者らは、以下のように推察している。すなわち、希土類磁石は、その構成元素として希土類元素を含有している。かかる希土類元素は、非常に酸化されやすく、酸性溶液に溶出しやすい。これに対し、本発明の製造方法により得られる希土類磁石は、保護層が磁石素体を覆い希土類元素を含有する第一の層、及び、当該第一の層を覆い第一の層よりも希土類元素の含有量が少ない第二の層を有するようになる。このように希土類磁石の表面が、第一の層よりも希土類元素の含有量が少ない第二の層によって覆われるため、保護層の安定性が向上し、これにより耐食性が向上するものと考えられる。また、上記特定の構成の保護層は、緻密な構成を有するようになるため、これによっても保護層の安定性が向上して耐食性が向上するものと考えられる。
【００１８】
上記本発明の製造方法においては、磁石素体を、熱処理の前段において酸洗浄することが好ましい。上述した熱処理の前段において、磁石素体を酸洗浄しておくことで、磁石素体の製造時又は製造後に磁石素体表面上に形成する加工による変質層や酸化層を除去できることから、所望の酸化膜をより精度よく形成することができる。
【００１９】
また、本発明の製造方法においては、酸化性雰囲気を、水蒸気分圧が１０〜２０００ｈＰａである水蒸気雰囲気とすることが好ましい。こうすれば、上述した第一及び第二の層が良好に形成され、希土類磁石の耐食性が更に向上するようになる。
【００２０】
さらに、本発明の製造方法においては、上記処理時間を１分〜２４時間とするとより好ましい。こうすれば、上述した第一及び第二の層が良好に形成されるようになるほか、熱処理等による磁石素体の特性劣化も極めて生じ難くなる。
【００２１】
また、本発明の希土類磁石は、希土類元素を含有する磁石素体と、当該磁石素体の表面上に形成された保護層とを備え、保護層が、酸素及び磁石素体由来の元素を含有し、磁石素体を覆い希土類元素を含有する第一の層及び当該第一の層を覆い希土類元素を実質的に含有しない第二の層を有することを特徴とする。
【００２２】
このような本発明の希土類磁石は、希土類元素を含有する磁石素体と、当該磁石素体の表面上に形成された保護層とを備え、保護層が、酸素及び前記磁石素体の主相を構成する元素を含有し、磁石素体を覆い希土類元素を含有する第一の層及び当該第一の層を覆い希土類元素を実質的に含有しない第二の層を有することを特徴とするものであってもよい。
【００２３】
上記本発明の希土類磁石は、十分に優れた耐食性を有するものであり、保護層の膜厚が均一であり、寸法精度に優れている。また、本発明の希土類磁石は、上記特定の保護層が形成されていることから、製造時及び使用時における性能の劣化が抑制され、製造された磁石の信頼性を向上させることが可能となる。
【００２４】
また、本発明の希土類磁石においては、磁石素体が、希土類元素及び希土類元素以外の遷移元素を含有し、第一の層が、酸素、希土類元素及び希土類元素以外の遷移元素を含有し、第二の層が、酸素及び希土類元素以外の遷移元素を含有し、且つ希土類元素を実質的に含有しないことが好ましい。また、本発明の希土類磁石においては、かかる希土類元素がネオジムであり、第二の層がネオジムを実質的に含有しないことが好ましい。さらに、かかる希土類元素以外の遷移元素としては、鉄及び／又はコバルトが好ましい。
【００２５】
さらに、本発明の希土類磁石は、希土類元素を含有する磁石素体と、当該磁石素体の表面上に形成された保護層とを備え、保護層が、酸素及び磁石素体由来の元素を含有し、磁石素体を覆い希土類元素を含有する第一の層及び当該第一の層を覆い当該第一の層よりも希土類元素の含有量が少ない第二の層を有することを特徴としてもよい。
【００２６】
また、希土類元素を含有する磁石素体と、当該磁石素体の表面上に形成された保護層とを備え、保護層が、酸素及び磁石素体の主相を構成する元素を含有し、磁石素体を覆い希土類元素を含有する第一の層及び当該第一の層を覆い当該第一の層よりも希土類元素の含有量が少ない第二の層を有することを特徴とするものであってもよい。これらの希土類磁石は、上述した本発明の希土類磁石と同様、十分に優れた耐食性を有するものであり、保護層の膜厚が均一であり、寸法精度に優れている。
【００２７】
これらの希土類磁石においても、磁石素体が、希土類元素及び希土類元素以外の遷移元素を含有し、第一の層が、酸素、希土類元素及び希土類元素以外の遷移元素を含有し、第二の層が、酸素及び希土類元素以外の遷移元素を含有し、且つ第一の層よりも希土類元素の含有量が少ないことが好ましい。特に、希土類元素がネオジムであり、前記第二の層が前記第一の層よりもネオジムの含有量が少ないことがより好ましい。
【００２８】
また、本発明の希土類磁石においては、第一の層と前記第二の層との総膜厚（第一の層の膜厚と第二の層の膜厚との合計）は、０．１〜２０μｍであることが好ましい。
【００２９】
さらに、本発明の他の希土類磁石の製造方法は、希土類元素を含有する磁石素体を熱処理して、当該磁石素体の表面上に保護層を形成する希土類磁石の製造方法であって、磁石素体を酸洗浄する酸洗浄工程と、酸洗浄後の磁石素体を、酸化性ガスを含有する酸化性雰囲気中で熱処理する熱処理工程とを有することを特徴としてもよい。このような熱処理工程は、酸洗浄工程に続いて実施することが好ましく、酸洗浄の直後に実施することがより好ましい。
【００３０】
このような酸洗浄工程を行うことで、磁石素体表面が有する多数の凹凸や酸化層、加工変質層を除去してその表面を清浄にできる。これにより、酸洗浄後の熱処理工程において所望の酸化膜をより精度よく形成することができる。
【００３１】
特に、酸洗浄工程において、焼結後、未加工の部分を含む磁石素体を酸洗浄する場合、焼結時に磁石素体の内部から表面に染み出したまた残存することが多い希土類リッチ層を除去することができる。このため、所望の酸化膜を形成するのに特に効果的である。
【発明の効果】
【００３２】
本発明によれば、十分に優れた耐食性を有する希土類磁石及びその製造方法を提供することができる。
【発明を実施するための最良の形態】
【００３３】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３４】
図１は、本発明の希土類磁石の一実施形態を示す模式斜視図であり、図２は図１の希土類磁石をＩ−Ｉ線により切断した際に現れる断面を模式的に表した図である。図１、２に示すように、本実施形態の希土類磁石１は磁石素体３と、この磁石素体３の表面の全体を被覆して形成される保護層５とから構成されるものである。
【００３５】
（磁石素体）
磁石素体３は、希土類元素を含有する永久磁石である。この場合、希土類元素とは、長周期型周期表の第３族に属するスカンジウム（Ｓｃ）、イットリウム（Ｙ）及びランタノイド元素のことをいう。なお、ランタノイド元素には、例えば、ランタン（Ｌａ）、セリウム（Ｃｅ）、プラセオジウム（Ｐｒ）、ネオジム（Ｎｄ）、サマリウム（Ｓｍ）、ユーロピウム（Ｅｕ）、ガドリニウム（Ｇｄ）、テルビニウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）等が含まれる。
【００３６】
磁石素体３の構成材料としては、上記希土類元素と、希土類元素以外の遷移元素とを組み合わせて含有させたものが例示できる。この場合、希土類元素としては、Ｎｄ、Ｓｍ、Ｄｙ、Ｐｒ、Ｈｏ及びＴｂからなる群より選ばれる少なくとも一種の元素が好ましく、これらの元素にＬａ、Ｃｅ、Ｇｄ、Ｅｒ、Ｅｕ、Ｔｍ、Ｙｂ及びＹからなる群より選ばれる少なくとも一種の元素を更に含有したものであるとより好適である。
【００３７】
また、希土類元素以外の遷移元素としては、鉄（Ｆｅ）、コバルト（Ｃｏ）、チタン（Ｔｉ）、バナジウム（Ｖ）、クロム（Ｃｒ）、マンガン（Ｍｎ）、ニッケル（Ｎｉ）、銅（Ｃｕ）、ジルコニウム（Ｚｒ）、ニオブ（Ｎｂ）、モリブデン（Ｍｏ）、ハフニウム（Ｈｆ）、タンタル（Ｔａ）、タングステン（Ｗ）からなる群より選ばれる少なくとも一種の元素が好ましく、Ｆｅ及び／又はＣｏがより好ましい。
【００３８】
より具体的には、磁石素体３の構成材料としては、Ｒ−Ｆｅ−Ｂ系やＲ−Ｃｏ系のものが例示できる。前者の構成材料においては、ＲとしてはＮｄを主成分とした希土類元素が好ましく、また後者の構成材料においては、ＲとしてはＳｍを主成分とした希土類元素が好ましい。
【００３９】
磁石素体３の構成材料としては、特に、Ｒ−Ｆｅ−Ｂ系の構成材料が好ましい。このような材料は実質的に正方晶系の結晶構造の主相を有しており、また、この主相の粒界部分に希土類元素の配合割合が高い希土類リッチ相、及び、ホウ素原子の配合割合が高いホウ素リッチ相を有している。これらの希土類リッチ相及びホウ素リッチ相は磁性を有していない非磁性相であり、このような非磁性相は通常、磁石構成材料中に０．５〜５０体積％含有されている。また、主相の粒径は、通常１〜１００μｍ程度である。
【００４０】
このようなＲ−Ｆｅ−Ｂ系の構成材料においては、希土類元素の含有量が８〜４０原子％であると好ましい。希土類元素の含有量が８原子％未満である場合、主相の結晶構造がα鉄とほぼ同じ結晶構造となり、保持力（ｉＨｃ）が小さくなる傾向にある。一方、４０原子％を超えると希土類リッチ相が過度に形成されてしまい、残留磁束密度（Ｂｒ）が小さくなる傾向にある。
【００４１】
また、Ｆｅの含有量は４２〜９０原子％であると好ましい。Ｆｅの含有量が４２原子％未満であると残留磁束密度が小さくなり、また、９０原子％を超えると保持力が小さくなる傾向にある。さらに、Ｂの含有量は２〜２８原子％であると好ましい。Ｂの含有量が２原子％未満であると菱面体構造が形成されやすく、これにより保持力が小さくなる傾向にあり、２８原子％を超えると、ホウ素リッチ相が過度に形成されて、これにより残留磁束密度が小さくなる傾向にある。
【００４２】
上述した構成材料においては、Ｒ−Ｆｅ−Ｂ系におけるＦｅの一部が、Ｃｏで置換されていてもよい。このようにＦｅの一部をＣｏで置換すると、磁気特性を低下させることなく温度特性を向上させることができる。この場合、Ｃｏの置換量は、Ｆｅの含有量よりも大きくならない程度とすることが望ましい。Ｃｏ含有量がＦｅ含有量を超えると、磁石素体３の磁気特性が小さくなる傾向にある。
【００４３】
また上記構成材料におけるＢの一部は、炭素（Ｃ）、リン（Ｐ）、硫黄（Ｓ）又は銅（Ｃｕ）等の元素により置換されていてもよい。このようにＢの一部を置換することによって、磁石素体の製造が容易となるほか、製造コストの低減も図れるようになる。このとき、これらの元素の置換量は、磁気特性に実質的に影響しない量とすることが望ましく、構成原子総量に対して４原子％以下とすることが好ましい。
【００４４】
さらに、保持力の向上や製造コストの低減等を図る観点から、上記構成に加え、アルミニウム（Ａｌ）、チタン（Ｔｉ）、バナジウム（Ｖ）、クロム（Ｃｒ）、マンガン（Ｍｎ）、ビスマス（Ｂｉ）、ニオブ（Ｎｂ）、タンタル（Ｔａ）、モリブデン（Ｍｏ）、タングステン（Ｗ）、アンチモン（Ｓｂ）、ゲルマニウム（Ｇｅ）、スズ（Ｓｎ）、ジルコニウム（Ｚｒ）、ニッケル（Ｎｉ）、ケイ素（Ｓｉ）、ガリウム（Ｇａ）、銅（Ｃｕ）、ハフニウム（Ｈｆ）等の元素を添加してもよい。これらの添加量も磁気特性に影響を及ぼさない範囲とすることが好ましく、構成原子の総量に対して１０原子％以下とすることが好ましい。また、その他、不可避的に混入する成分としては、酸素（Ｏ）、窒素（Ｎ）、炭素（Ｃ）、カルシウム（Ｃａ）等が考えられる。これらは構成原子の総量に対して３原子％程度以下の量で含有されていても構わない。
【００４５】
このような構成を有する磁石素体３は、粉末冶金法によって製造することができる。この方法においては、まず鋳造法やストリップキャスト法等の公知の合金製造プロセスにより所望の組成を有する合金を作製する。次に、この合金をジョークラッシャー、ブラウンミル、スタンプミル等の粗粉砕機を用いて１０〜１００μｍの粒径となるように粉砕した後、更にジェットミル、アトライター等の微粉砕機により０．５〜５μｍの粒径となるようにする。こうして得られた粉末を、好ましくは６００ｋＡ／ｍ以上の磁場強度を有する磁場のなかで、０．５〜５ｔ／ｃｍ２の圧力で成形する。
【００４６】
その後、得られた成形体を、好ましくは不活性ガス雰囲気又は真空中、１０００〜１２００℃で０．５〜１０時間焼結させた後に急冷する。さらに、この焼結体に、不活性ガス雰囲気又は真空中、５００〜９００℃で１〜５時間の熱処理を施し、必要に応じて焼結体を所望の形状（実用形状）に加工して、磁石素体３を得る。
【００４７】
このようにして得られた磁石素体３には、さらに酸洗浄が施されることが好ましい。すなわち、後述する熱処理の前段において磁石素体３の表面に対して酸洗浄が施されることが好ましい。
【００４８】
酸洗浄で使用する酸としては、硝酸が好ましい。一般の鋼材にメッキ処理を施す場合、塩酸、硫酸等の非酸化性の酸が用いられることが多い。しかし、本実施形態での磁石素体３のように、磁石素体３が希土類元素を含む場合には、これらの酸を用いて処理を行うと、酸により発生する水素が磁石素体３の表面に吸蔵され、吸蔵部位が脆化して多量の粉状未溶解物が発生する。この粉状未溶解物は、表面処理後の面粗れ、欠陥、密着不良等を引き起こすため、上述した非酸化性の酸を酸洗浄処理液に含有させないことが好ましい。したがって、水素の発生が少ない酸化性の酸である硝酸を用いることが好ましい。
【００４９】
このような酸洗浄による磁石素体３の表面の溶解量は、表面から平均厚みで５μｍ以上、好ましくは１０〜１５μｍとするのが好適である。磁石素体３の表面の加工による変質層や酸化層を完全に除去することで、後述する熱処理により、所望の酸化膜をより精度よく形成することができる。
【００５０】
酸洗浄に用いられる処理液の硝酸濃度は、好ましくは１規定以下、特に好ましくは０．５規定以下である。硝酸濃度が高すぎると、磁石素体３の溶解速度が極めて速く、溶解量の制御が困難となり、特にバレル処理のような大量処理ではバラツキが大きくなり、製品の寸法精度の維持が困難となる傾向がある。また、硝酸濃度が低すぎると、溶解量が不足する傾向がある。このため、硝酸濃度は１規定以下とすることが好ましく、特に０．５〜０．０５規定とすることが好ましい。また、処理終了時のＦｅの溶解量は、１〜１０ｇ／ｌ程度とする。
【００５１】
酸洗浄を行った磁石素体３には、その表面から少量の未溶解物、残留酸成分を完全に除去するために、超音波を使用した洗浄を実施することが好ましい。この超音波洗浄は、磁石素体３の表面に錆を発生させる塩素イオンが極めて少ない純水中で行うのが好ましい。また、上記超音波洗浄の前後、及び酸洗浄の各過程で必要に応じて同様な水洗を行ってもよい。
【００５２】
（保護層）
保護層５は、磁石素体３由来の元素及び酸素を含有し、磁石素体３を覆い希土類元素を含有する第一の層５ａと、当該第一の層５ａを覆い希土類元素を実質的に含有しない第二の層５ｂとを有する。ここで、磁石素体３由来の元素とは、磁石素体３の構成材料であり、少なくとも希土類元素及び希土類元素以外の遷移元素が含まれ、さらにＢ、Ｂｉ、Ｓｉ、Ａｌなどが含まれる場合がある。保護層５は、磁石素体３上に塗ったり貼ったりなどしたものではなく、磁石素体３自体が酸化するなどして変化することで、磁石素体３上に現れる元素からなる。そのため、保護層５には磁石素体を構成しない新たな金属元素は含まれないが、酸素、窒素などの非金属元素が含まれる場合がある。
【００５３】
第一の層５ａは、希土類元素を始めとする磁石素体３由来の元素及び酸素を含有し、より具体的には、酸素、希土類元素及び希土類元素以外の遷移元素を含有する。磁石素体３の構成材料がＲ−Ｆｅ−Ｂ系のものである場合には、遷移元素はＦｅを主成分とするものであり、その構成材料の組成によりＣｏなどを含んでいてもよい。
【００５４】
また、第二の層５ｂは、磁石素体３由来の元素及び酸素を含有するが、希土類元素を実質的に含有しない。より具体的には、第二の層５ｂは、酸素及び希土類元素以外の遷移元素を含有する。磁石素体３の構成材料がＲ−Ｆｅ−Ｂ系のものである場合には、遷移元素はＦｅを主成分とするものであり、その構成材料の組成によりＣｏなどを含んでいてもよい。
【００５５】
第一の層５ａ及び第二の層５ｂの各構成材料の含有量は、ＥＰＭＡ（Ｘ線マイクロアナライザー法）、ＸＰＳ（Ｘ線光電子分光法）、ＡＥＳ（オージェ電子分光法）又はＥＤＳ（エネルギー分散型蛍光Ｘ線分光法）等の公知の組成分析法を用いて確認することができる。
【００５６】
ここで、希土類元素を実質的に含有しない態様としては、上述したＥＰＭＡ、ＸＰＳ、ＡＥＳ又はＥＤＳにより希土類元素が検出されない態様が考えられる。
【００５７】
保護層５は、酸化性ガスを含有する酸化性雰囲気中で、保護層５が上述した構成となるように、酸化性ガス分圧、処理温度及び処理時間のうちの少なくとも１つの条件を調整して、磁石素体３を熱処理（加熱）することによって形成される。なお、かかる熱処理の際には、酸化性ガス分圧、処理温度及び処理時間の３つの条件を調整することが好ましい。
【００５８】
ここで、酸化性雰囲気とは、酸化性ガスを含有する雰囲気であれば特に限定されないが、例えば、大気、酸素雰囲気（好ましくは酸素分圧調整雰囲気）、水蒸気雰囲気（好ましくは水蒸気分圧調整雰囲気）等の酸化が促進される雰囲気である。また、酸化性ガスとしては、特に限定されないが、酸素、水蒸気等が挙げられる。例えば、酸素雰囲気とは、酸素濃度が０．１％以上の雰囲気であり、その雰囲気には、酸素と共に不活性ガスが共存している。かかる不活性ガスとしては窒素が挙げられる。つまり、酸素雰囲気の態様としては酸素と不活性ガスとからなる雰囲気がある。また、例えば、水蒸気雰囲気とは水蒸気分圧が１０ｈＰａ以上の雰囲気であり、その雰囲気には、水蒸気と共に不活性ガスが共存している。かかる不活性ガスとしては窒素が挙げられ、水蒸気雰囲気の態様としては水蒸気と不活性ガスとからなる雰囲気がある。酸化性雰囲気を水蒸気雰囲気とすることで、より簡易に保護層を形成することができることから好ましい。さらに、酸化性雰囲気としては、酸素、水蒸気及び不活性ガスを含む雰囲気も挙げられる。
【００５９】
上記条件を調整する際には、先ず、保護層５の構成と、酸化性ガス分圧、処理温度及び処理時間のうちの少なくとも１つの条件との相関を求める。次に、その相関に基づき、保護層５が、上記特定の構成となるように、熱処理の際に、酸化性ガス分圧、処理温度及び処理時間のうちの少なくとも１つの条件を調整する。
【００６０】
このとき、処理温度は、２００〜５５０℃の範囲から調整されることが好ましく、２５０〜５００℃の範囲から調整されることがより好ましい。処理温度が上記上限値を超えると、磁気特性が劣化する傾向があり、他方、上記下限値未満であると、所望の酸化膜を形成することが困難となる傾向がある。
【００６１】
また、処理時間は、１分〜２４時間の範囲から調整されることが好ましく、５分〜１０時間の範囲から調整されることがより好ましい。処理時間が上記上限値を超えると、磁気特性が劣化する傾向があり、他方、上記下限値未満であると、所望の酸化膜を形成することが困難となる傾向がある。
【００６２】
ここで、酸化性雰囲気が水蒸気雰囲気である場合には、先ず、保護層５の構成と、水蒸気分圧、処理温度及び処理時間との相関を求める。次に、その相関に基づき、保護層５が、上記特定の構成となるように、熱処理の際に、水蒸気分圧、処理温度及び処理時間のうちの少なくとも１つの条件を調整する。
【００６３】
この場合、処理温度及び処理時間は、上述した範囲内から調整されることが好ましい。また、水蒸気分圧は、１０〜２０００ｈＰａの範囲から調整されることが好ましい。水蒸気分圧が１０ｈＰａ未満であると、保護層５が上述したような２層構造になり難い傾向にある。一方、２０００ｈＰａを超える場合は、高圧であるため装置構成が複雑となるほか、結露等が生じ易くなる等、作業性が悪くなる傾向にある。
【００６４】
また、第一の層５ａと第二の層５ｂとの総膜厚は、０．１μｍよりも大きいことが好ましく、１μｍ以上であることがより好ましい。この総膜厚が０．１μｍ以下であると２層構造を有する保護層の形成が困難となる傾向にある。一方、第一の層５ａと第二の層５ｂとの総膜厚は、２０μｍ未満であることが好ましく、５μｍ以下であることがより好ましい。この総膜厚が２０μｍ以上であると、酸化膜の形成が困難となったり、磁気特性が低下したりする傾向にある。
【００６５】
また、第二の層５ｂの膜厚は、５ｎｍ以上であることが好ましい。この膜厚が５ｎｍ未満であると、膜厚が薄くなり過ぎるため、腐食の抑制効果が不十分となる傾向がある。
【００６６】
以上、好適な実施形態に係る希土類磁石１及びその製造方法について説明したが、本発明の希土類磁石及びその製造方法は、上述した実施形態に限定されず、その趣旨を逸脱しない範囲で適宜変更を行ってもよい。
【００６７】
まず、上述した実施形態においては、保護層５として第一及び第二の層５ａ，５ｂを形成したが、必ずしもこのような２層構造の保護層を形成する必要はなく、例えば、熱処理により一層構造の酸化膜からなる保護層を形成してもよい。特に、上述したように熱処理の前段において酸洗浄する場合には、このような一層構造の保護層であっても十分な耐食性が得られる傾向にある。
【００６８】
また、上記実施形態のように２層構造の保護層を形成する場合には、希土類元素を含む第二の層を形成してもよい。但し、この場合、保護層による耐食性を十分に確保するために、第二の層は、第一の層よりも希土類元素の含有量が少ないことが必要である。特に、第二の層の希土類元素の含有量が、第一の層の希土類元素の含有量の半分以下であると好ましく、第二の層中の希土類元素の含有量が１質量％以下であるとより好ましい。このような構成とすれば、第二の層が希土類元素を含む場合であっても、十分な耐食性が得られるようになる。
【００６９】
さらに、上述した実施形態では、熱処理前の酸洗浄は、焼結体を所望の形状（実用形状）に加工して得られた磁石素体に対して行ったが、必ずしもこれに限定されず、得られた焼結体そのままの状態、すなわち、未加工状態の磁石素体３、あるいは未加工状態の表面を含む磁石素体３に対して行ってもよい。未加工部分は、焼結時に磁石素体の内部から染み出し易い希土類リッチ相が加工により除去されておらず、その表面に希土類リッチ相が残存したままであり、腐食されやすい傾向にある。そこで、この未加工面に酸洗浄を行うことによって、これらの除去が可能となり、加工面に対するのと同様に表面を清浄化できる。
【実施例】
【００７０】
以下、実施例により本発明を更に詳細に説明するが、本発明はこれらの実施例に限定されるものではない。
【００７１】
（実施例１）
粉末冶金法により、組成が１４．７Ｎｄ−７７．６Ｆｅ−１．６Ｃｏ−６．１Ｂ（数字は原子百分率を表す。）である鋳塊を作製し、これを粗粉砕した。その後、不活性ガスによるジェットミル粉砕を行って、平均粒径約３．５μｍの微粉末を得た。得られた微粉末を金型内に充填し、磁場中で成形した。次いで、真空中で焼結後、熱処理を施して焼結体を得た。得られた焼結体を２０ｍｍ×１０ｍｍ×２ｍｍの寸法に切り出し加工し、さらにバレル研磨を施し、実用形状に加工した磁石素体を得た。
【００７２】
次に、得られた磁石素体を２％ＨＮＯ３水溶液中に２分間浸漬し、その後超音波水洗を施した。
【００７３】
上記のように酸洗浄（酸処理）を施した磁石素体を、水蒸気分圧４７５ｈＰａの窒素雰囲気中、４５０℃で１０分間の熱処理を行い、保護層を形成して希土類磁石を得た。
【００７４】
上記のようにして磁石素体の表面上に保護層が形成した希土類磁石の破断面に、集束イオンビーム加工装置を用いて加工断面を作製し、表面近傍の膜構造を走査型電子顕微鏡で観察した。なお、走査型電子顕微鏡には、日立製作所社製のＳ−４７００を使用した。得られた電子顕微鏡写真を図３に、図３の電子顕微鏡写真の一部を拡大した写真を図４に示す。
【００７５】
図３及び４において白色の層は分析用の白金−パラジウム膜であり、その白色の層の下側であって希土類磁石の最表面に平均膜厚１００ｎｍの第二の層が形成していることが確認された。また、第二の層の下側には平均膜厚３μｍの第一の層が形成していることが確認された。また、図３からもわかるように、第一の層は磁石素体上に形成しており、第二の層は第一の層上に形成していることが確認された。
【００７６】
次に、この希土類磁石を集束イオンビーム加工装置を用いて薄片化し、表面近傍の膜構造を透過型電子顕微鏡（日本電子製のJEM-3010）で観察し、第一の層及び第二の層に含まれる元素を、ＥＤＳ（Noraan Instruments社製のVoyagerIII）により分析した。その結果、第一の層からは主な成分としてＮｄ，Ｆｅ，Ｏが検出され、最表面層の第二の層からはＦｅ，Ｏが検出され、Ｎｄは検出されなかった。
【００７７】
また、得られた希土類磁石について、プレッシャー・クッカー・テストを行った。試験条件は、１２０℃、０．２ＭＰａ、１００％ＲＨの環境下に１００時間放置とした。その結果、試験による外観上の変化は認められず、また試験前後における磁束の変化も認められなかった。
【００７８】
さらに、得られた希土類磁石を着磁した後、０．２％の水を添加した市販のハイブリッド自動車用オートマティック・トランスミッション・フルード（ＡＴＦ）に浸漬し、１５０℃で１０００時間放置する試験を行った（ＡＴＦ浸漬試験）。そして、試験後の磁石を再度着磁して磁束を測定したところ、試験前に対して１．０％の磁束劣化が見られた。
【００７９】
（実施例２）
熱処理を、酸素濃度７％の酸化性雰囲気下、３５０℃で１３分行ったこと以外は、実施例１と同様にして保護層を有する希土類磁石を製造した。
【００８０】
得られた希土類磁石を実施例１と同様にして観察した結果、磁石素体の表面上に、平均膜厚が０．９μｍである第一の層、及び、平均膜厚が６０ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００８１】
また、得られた希土類磁石について、実施例１と同様にしてプレッシャー・クッカー・テストを行ったところ、希土類磁石の磁束劣化は０．２％と極めて小さいことが確認された。
【００８２】
（実施例３）
熱処理を、酸素濃度７％の酸化性雰囲気下、３９０℃で７分行ったこと以外は、実施例１と同様にして保護層を有する希土類磁石を製造した。
【００８３】
得られた希土類磁石を実施例１と同様にして観察した結果、磁石素体の表面上に、平均膜厚が１μｍである第一の層、及び、平均膜厚が７０ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００８４】
また、得られた希土類磁石について、実施例１と同様にしてプレッシャー・クッカー・テストを行ったところ、希土類磁石の磁束劣化は０．３％と極めて小さいことが確認された。
【００８５】
（実施例４）
熱処理を、酸素濃度０．５％の酸化性雰囲気下、４１０℃で１０分行ったこと以外は、実施例１と同様にして保護層を有する希土類磁石を製造した。
【００８６】
得られた希土類磁石を実施例１と同様にして観察した結果、磁石素体の表面上に、平均膜厚が１．５μｍである第一の層、及び、平均膜厚が５０ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００８７】
また、得られた希土類磁石について、実施例１と同様にしてプレッシャー・クッカー・テストを行ったところ、希土類磁石の磁束劣化は０．３％と極めて小さいことが確認された。
【００８８】
（実施例５）
熱処理を、酸素濃度２１％の酸化性雰囲気下、４１０℃で１０分行ったこと以外は、実施例１と同様にして保護層を有する希土類磁石を製造した。
【００８９】
得られた希土類磁石を実施例１と同様にして観察した結果、磁石素体の表面上に、平均膜厚が２．１μｍである第一の層、及び、平均膜厚が１００ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００９０】
また、得られた希土類磁石について、実施例１と同様にしてプレッシャー・クッカー・テストを行ったところ、希土類磁石の磁束劣化は０．２％と極めて小さいことが確認された。
【００９１】
（実施例６）
熱処理を、酸素濃度７％の酸化性雰囲気下、５００℃で１０分行ったこと以外は、実施例１と同様にして保護層を有する希土類磁石を製造した。
【００９２】
得られた希土類磁石を実施例１と同様にして観察した結果、磁石素体の表面上に、平均膜厚が５μｍである第一の層、及び、平均膜厚が３００ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００９３】
また、得られた希土類磁石について、実施例１と同様にしてプレッシャー・クッカー・テストを行ったところ、希土類磁石の磁束劣化は０．３％と極めて小さいことが確認された。
【００９４】
（実施例７）
熱処理を、酸素濃度０．５％、水蒸気分圧７４ｈＰａの酸化性雰囲気下、３９０℃で１０分行ったこと以外は、実施例１と同様にして保護層を有する希土類磁石を製造した。
【００９５】
得られた希土類磁石を実施例１と同様にして観察した結果、磁石素体の表面上に、平均膜厚が１．７μｍである第一の層、及び、平均膜厚が１００ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００９６】
また、得られた希土類磁石について、実施例１と同様にしてプレッシャー・クッカー・テストを行ったところ、希土類磁石の磁束劣化は０．２％と極めて小さいことが確認された。
【００９７】
（実施例８）
熱処理を、酸素濃度０．５％、水蒸気分圧１２ｈＰａの酸化性雰囲気下、３９０℃で１０分行ったこと以外は、実施例１と同様にして保護層を有する希土類磁石を製造した。
【００９８】
得られた希土類磁石を実施例１と同様にして観察した結果、磁石素体の表面上に、平均膜厚が１．４μｍである第一の層、及び、平均膜厚が８０ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【００９９】
また、得られた希土類磁石について、実施例１と同様にしてプレッシャー・クッカー・テストを行ったところ、希土類磁石の磁束劣化は０．２％と極めて小さいことが確認された。
【０１００】
（実施例９）
熱処理を、水蒸気分圧２０００ｈＰａの酸化性雰囲気下、４００℃で１０分行ったこと以外は、実施例１と同様にして保護層を有する希土類磁石を製造した。
【０１０１】
得られた希土類磁石を実施例１と同様にして観察した結果、磁石素体の表面上に、平均膜厚が１．８μｍである第一の層、及び、平均膜厚が１２０ｎｍである第二の層をこの順に備える保護層が形成されていることが確認された。この保護層を実施例１と同様にして分析した結果、第一の層からは、主な成分としてＮｄ，Ｆｅ，Ｏが検出され、第二の層からはＦｅ，Ｏが検出され、Ｎｄは検出されなかった。
【０１０２】
また、得られた希土類磁石について、実施例１と同様にしてプレッシャー・クッカー・テストを行ったところ、希土類磁石の磁束劣化は０．３％と極めて小さいことが確認された。
【０１０３】
（実施例１０）
熱処理を、酸素濃度７％の酸化性雰囲気下、３３０℃で１０分行ったこと以外は、実施例１と同様にして保護層を有する希土類磁石を製造した。
【０１０４】
得られた希土類磁石における表面近傍の構造を、オージェ電子分光法による深さ方向分析により解析した。なお、オージェ電子分光には、アルバック・ファイ社製ＳＡＭ６８０を使用した。その結果、表面から１６ｎｍの深さまではＦｅ、Ｏを含みＮｄが検出されない第二の層が形成されており、この第二の層の下側０．４μｍには、Ｎｄ，Ｆｅ，Ｏを含む第一の層が形成されていることが確認された。
【０１０５】
また、得られた希土類磁石について、実施例１と同様にしてプレッシャー・クッカー・テストを行ったところ、希土類磁石の磁束劣化は０．２％と極めて小さいことが確認された。
【０１０６】
（実施例１１）
熱処理を、酸素濃度２１％の酸化性雰囲気下、２９０℃で１０分行ったこと以外は、実施例１と同様にして保護層を有する希土類磁石を製造した。
【０１０７】
得られた希土類磁石における表面近傍の膜構造を、実施例１０と同様の方法により解析した。その結果、表面から１０ｎｍの深さまではＦｅ、Ｏを含みＮｄが検出されない第二の層が形成されており、この第二の層の下側０．１μｍには、Ｎｄ，Ｆｅ，Ｏを含む第一の層が形成されていることが確認された。
【０１０８】
また、得られた希土類磁石について、実施例１と同様にしてプレッシャー・クッカー・テストを行ったところ、希土類磁石の磁束劣化は０．３％と極めて小さいことが確認された。
【０１０９】
（実施例１２）
粉末冶金法により、組成が１４．７Ｎｄ−７７．６Ｆｅ−１．６Ｃｏ−６．１Ｂ（数字は原子百分率を表す。）である鋳塊を作製し、これを粗粉砕した。その後、不活性ガスによるジェットミル粉砕を行って、平均粒径約３．５μｍの微粉末を得た。得られた微粉末を金型内に充填し、磁場中で成形した。次いで、真空中で焼結後、熱処理を施して７０ｍｍ×１５ｍｍ×６ｍｍの寸法の磁石素体を得た。
【０１１０】
次に、得られた磁石素体を、機械加工を施さずに、２％ＨＮＯ３水溶液中に２分間浸漬し、その後超音波水洗を施した。
【０１１１】
上記のように酸洗浄（酸処理）を施した磁石素体を、大気中、４００℃１０分間で熱処理を行い、保護層を形成して希土類磁石を得た。
【０１１２】
得られた希土類磁石を、実施例１と同様にして観察したところ、磁石素体の表面上に１．５μmの酸化被膜が形成されていることが分かった。
【０１１３】
また、得られた希土類磁石について、実施例１と同様にしてプレッシャー・クッカー・テストを行ったところ、試験による外観上の変化は認められず、試験後の磁束劣化は０．１％と極めて小さいことが確認された。
【０１１４】
（比較例１）
実施例１と同様にして磁石素体を作製した後、この磁石素体に２％ＨＮＯ３水溶液による酸洗浄を施した。
【０１１５】
この磁石素体を、実施例１と同様にして走査型電子顕微鏡で観察した。得られた電子顕微鏡写真を図５に、図５の電子顕微鏡写真の一部を拡大した写真を図６に示す。図５及び６において白色の層は分析用の白金−パラジウム膜であり、その白色の層の下側には磁石素体が確認された。
【０１１６】
次に、得られた磁石素体に対して、水蒸気雰囲気中における熱処理を行わずに、実施例１と同様にしてプレッシャー・クッカー・テストを行った。その結果、外観が銀色から黒色に変化するとともに、２．１％の磁束劣化が確認された。
【０１１７】
また、得られた磁石素体を着磁した後、実施例１と同様のＡＴＦ浸漬試験を行い、試験後の磁石を再度着磁して磁束を測定したところ、この比較例１の磁石では、試験前と比較して７．５％の磁束劣化が見られた。このように、実施例１の磁石ではＡＴＦ浸漬試験前後で１．０％の磁束劣化しか見られなかったのに対し、比較例１の磁石では７．５％の磁束劣化が見られ、かかる磁石は、ＡＴＦ浸漬試験後の磁束劣化が極めて大きいことが確認された。
（比較例２）
熱処理を、酸素濃度７．０％、水蒸気分圧０．５ｈＰａの酸化性雰囲気下、２００℃で１０分行ったこと以外は、実施例１と同様にして保護層を有する希土類磁石を製造した。
【０１１８】
得られた希土類磁石を実施例１と同様にして観察した結果、磁石素体の表面上に、平均膜厚が２０ｎｍである単一の層のみからなる保護層が形成されていることが確認された。この保護層を実施例１と同様にして分析した結果、主な成分としてＮｄ，Ｆｅ，Ｏが検出された。
【０１１９】
また、得られた希土類磁石について、実施例１と同様にしてプレッシャー・クッカー・テストを行ったところ、希土類磁石の磁束劣化は０．４％であることが確認された。
【０１２０】
さらに、得られた磁石素体を着磁した後、実施例１と同様のＡＴＦ浸漬試験を行い、試験後の磁石を再度着磁して磁束を測定したところ、この比較例１の磁石では、試験前と比較して４．７％の磁束劣化が見られた。このように、実施例１の磁石ではＡＴＦ浸漬試験前後で１．０％の磁束劣化しか見られなかったのに対し、比較例２の磁石では４．７％の磁束劣化が見られ、かかる磁石は、ＡＴＦ浸漬試験後の磁束劣化が極めて大きいことが確認された。
【図面の簡単な説明】
【０１２１】
【図１】本発明の希土類磁石の一実施形態を示す概略斜視図である。
【図２】本発明の希土類磁石の一実施形態を示す概略断面図である。
【図３】実施例１の希土類磁石の電子顕微鏡写真である。
【図４】図３の一部を拡大した電子顕微鏡写真である。
【図５】比較例１の希土類磁石の電子顕微鏡写真である。
【図６】図５の一部を拡大した電子顕微鏡写真である。
【符号の説明】
【０１２２】
１…希土類磁石、３…磁石素体、５…保護層、５ａ…第一の層、５ｂ…第二の層。
【図１】
2006210864.tif 000003
【図２】
2006210864.tif 000004
【図３】
2006210864.tif 000005
【図４】
2006210864.tif 000006
【図５】
2006210864.tif 000007
【図６】
2006210864.tif 000008